(57)【要約】【課題】組織の緻密化と自己修復能力によりクラックを補修し長寿命化が図れるコンクリート製品を提供する。【解決手段】フライアッシュをコンクリート中に混入することで、組織の緻密化と自己修復能力によりクラックを補修し長寿命化が図ることができる。合計量を１００重量部としたとき、フライアッシュは１０〜６０重量部の割合で配合する。【選択図】図１
2018039692.tif 000002
【特許請求の範囲】
【請求項１】
ポルトランドセメントに対してフライアッシュをコンクリート混和材とし、
ポルトランドセメントとフライアッシュとの合計量を１００重量部としたとき当該フライアッシュを１０〜６０重量部の割合で混合した自己修復型コンクリート製品。
【発明の詳細な説明】
【技術分野】
【０００１】
この発明はフライアッシュを混和材としたコンクリート製品またはコンクリート製の構造物に関する。
【背景技術】
【０００２】
一般に、コンクリートそのものは１００年以上の耐久性を有し、長期間にわたり強度を伸ばしていく素材である。コンクリートは、圧縮に対して強く、引っ張りに対して弱い。そこで、コンクリ−ト内部に鉄筋を配置し、鉄筋による引っ張りの補強を行っている。この場合、コンクリートは強アルカリ性であり、内部の鉄筋の酸化を防ぐことができる。
一方、空気中の酸素によりコンクリートの強アルカリ性が中性化され、また製造時の乾燥収縮や施工時のショックなどにより発生した微細なクラックなどから空気や水が浸入し鉄筋が錆びることがある。この結果、鉄筋が膨張し、コンクリートが破壊されるという問題があった。
すなわち、長期間にわたり使用されるコンクリート製品、コンクリート構造物においては、鉄筋の保護が、その寿命を決定する要素となる。
従来、コンクリート構造物のひび割れ（クラック）について自己修復機能を持たせた技術が知られている。例えば特許文献１に示すものである。
【先行技術文献】
【特許文献】
【０００３】
【特許文献１】特開平９−８６９８３号公報
【発明の概要】
【発明が解決しようとする課題】
【０００４】
この特許文献１に開示された従来技術にあっては、水、セメント、骨材からなる水和硬化物において、骨材の少なくとも一部に未水和のセメントクリンカを含ませ、ひびわれ自己修復性水和硬化物としている。ひびわれ部分を補修するには、自己修復性水和硬化物のひびわれ部分に、水を浸透させて未水和のセメントクリンカと水とを反応させる。
しかしながら、このものにあっては、石膏成分が不足し、急結または瞬結のおそれがあった。また、得られる水和硬化物の流動性に悪影響をもたらすおそれがあった。
【０００５】
そこで、発明者は鋭意研究の結果、フライアッシュをコンクリート中に混入することで、組織の緻密化と自己修復能力によりクラックを補修し長寿命化が図れることを知見し、この発明を完成させた。
【０００６】
この発明の目的は、自己修復能力を有するコンクリート製品、コンクリート構造物を提供することにある。
【課題を解決するための手段】
【０００７】
請求項１に記載の発明は、ポルトランドセメントに対してフライアッシュをコンクリート混和材とし、ポルトランドセメントとフライアッシュとの合計量を１００重量部としたとき当該フライアッシュを１０〜６０重量部の割合で混合した自己修復型コンクリート製品である。
この場合のポルトランドセメントは、普通ポルトランドセメントの他にも、低アルカリ形ポルトランドセメント、早強ポルトランドセメント、超早強ポルトランドセメント、中庸熱ポルトランドセメント、耐硫酸塩ポルトランドセメントを含む。
ポルトランドセメントとフライアッシュとの合計量を１００重量部としたときの、フライアッシュの混合量が１０重量部未満では自己修復力が不十分である。フライアッシュの混合量が６０重量部を超えると、自己修復力は高まるが、価額が高騰して不経済となる。
【０００８】
この場合のコンクリート製品には、コンクリ−ト杭、コンクリート製の側溝、擁壁、ボックスカルバート、住宅基礎などを含む。また、コンクリート製の橋梁、橋桁、基礎構造物などを含むものとする。
また、上記請求項１に記載の発明によれば、フライアッシュをコンクリート中に混入することで、組織の緻密化と自己修復能力によりクラックが補修され長寿命化を図ることができる。
コンクリート製品の耐用年数は３０年〜５０年とされている。これは、コンクリートのアルカリ性が空気中の酸素により酸化するからである。また、製造時の乾燥収縮や、施工時のショックなどによるクラックにより水と酸素とがコンクリート内部に供給され、鉄筋が錆びてしまうからである。
そこで、製造時にフライアッシュ（火力発電所の石炭灰）を混和材としてコンクリートに混入することで、ポゾラン反応により、組織の緻密化にて水素、酸素の侵入が防止され、自己修復化が進むとともに、長寿命化を図ることができる。
なお、ポゾラン反応とは、コンクリート中の水酸化カルシウムとフライアッシュが常温で長期間にわたって反応し、カルシウムシリケート水和物などを生成する現象である。また、コンクリートの組織が緻密になり、長期にわたって強度や水密性が向上するとは、フライアッシュに含まれるアルミやシリカが、セメント水和物に取り込まれて、極小の球体が増加し、これがセメント水和物同士の隙間を徐々に埋めていく現象である。
【発明の効果】
【０００９】
この発明によれば、コンクリート製品の長寿命化を図ることができる。また、地震発生時のクラック発生にあっても、そのクラックを自己修復することにより、住宅の長寿命化を達成することができる。
【図面の簡単な説明】
【００１０】
【図１】この発明の実施例１に係るコンクリート製品における１次共鳴試験でのその材齢と動弾性係数との関係を示すグラフである。
【発明を実施するための形態】
【００１１】
以下、この発明に係るコンクリ−ト製品（コンクリート構造物を含む）の一実施例を具体的に説明する。
【実施例１】
【００１２】
図１は、この発明の実施例１に係るコンクリート製品における１次共鳴試験でのその材齢と動弾性係数との関係を示すグラフである。１次共鳴試験は、ＪＩＳ  Ａ  １１２７：２０１０共鳴振動によるコンクリートの動弾性係数を求める試験である。
蒸気養生材齢７日の強度を同一とした条件でのセメントの水和、ポゾラン反応の進行が自己治癒性状に及ぼす影響を明らかにするためにこの試験を行った。
表１には、調合表を示す。
図１におけるＰＬはポルトランドセメントのみを使用した場合（フライアッシュを混入していない）であってその調合割合は、表１における「３５−１０」で示す通りである。
図１でＦＡ−１０は、表１の「３５−１０」に対応し、ＦＡ−２０は表１での「３５−２０」に対応する。すなわち、「ＦＡ−１０」，「ＦＡ−２０」は、それぞれ、普通ポルトランドセメント４７４ｋｇに改質型フライアッシュ５３ｋｇ（全体を１００重量部としたときフライアッシュは１０重量部）、普通ポルトランドセメント４４４ｋｇに改質型フライアッシュ１１１ｋｇ（全体を１００重量部としたときフライアッシュは２０重量部）を混和させたものである。
【００１３】
【表１】
2018039692.tif 000003
【００１４】
具体的には、普通ポルトランドセメントとして宇部三菱社の普通ポルトランドセメントを、フライアッシュとしてゼロテクノ社のＣｆＦＡを使用した。このフライアッシュは、未燃カーボン量ＬＯＩが１．０％以下のものを使用した。
また、表１において、Ｗ／Ｃは水セメント比を、Ｗ／Ｃ'は水対セメント・フライアッシュ比を、ＣｆＦＡは改質型フライアッシュを、寄与率とはセメントに対する、
フライアッシュによる強度発現の比率を重量比で示したものを、ｓ／ａは細骨材比を、Ｓは細骨材を、Ｇは粗骨材を、Ａｄ１は高性能減水剤を、Ａｄ２は空気量調整剤を、それぞれ示す。
図１において示すように、本試験にあっては、各供試品については、養生材齢２８日で圧縮強度の８割の荷重を１０回載荷することで劣化させ、その後、２０℃水中浸漬を行ったもので動弾性係数の経時変化を示す。このグラフにより明らかなように、材齢３９週が経過した後にＦＡ１０，ＦＡ２０については、その動弾性係数が、フライアッシュ未混入の供試品に比較して明らかに大きな値を示している。
これはフライアッシュによる自己修復機能を示すものである。
【産業上の利用可能性】
【００１５】
この発明は自己修復機能を有するコンクリート製品またはコンクリート構造物として有用である。
【図１】
2018039692.tif 000004